(57)【要約】【課題】  放射線線量測定ゾル又はゲル、及びそれを放射線線量の計測材料として備える放射線線量計の提供。【解決手段】  水の放射線分解生成物により、励起光による蛍光特性が変化する化合物（Ａ）及びケイ酸塩（Ｂ）を含むことを特徴とする、放射線線量測定ゾル又はゲル。  水の放射線分解生成物により、励起光による蛍光特性が変化する化合物（Ａ）、ケイ酸塩（Ｂ）、有機酸塩構造又は有機酸アニオン構造を有する水溶性有機高分子（Ｃ）及びケイ酸塩（Ｂ）の分散剤（Ｄ）を含む、放射線線量測定ゾル又はゲル。  上記の放射線線量測定ゾル又はゲルを放射線線量の計測材料として備える放射線線量計。【選択図】なし
2019069853.tif 000002
【特許請求の範囲】
【請求項１】
水の放射線分解生成物により、励起光による蛍光特性が変化する化合物（Ａ）及びケイ酸塩（Ｂ）を含むことを特徴とする、放射線線量測定ゾル又はゲル。
【請求項２】
前記水の放射線分解生成物により、励起光による蛍光特性が変化する化合物（Ａ）がクマリン誘導体、芳香族カルボン酸誘導体、オキサゾール誘導体及びローダミン類からなる群より選ばれる１種又は２種以上である、請求項１に記載の放射線線量測定ゾル又はゲル。
【請求項３】
前記ケイ酸塩（Ｂ）がスメクタイト、ベントナイト、バーミキュライト及び雲母からなる群より選ばれる１種又は２種以上の水膨潤性ケイ酸塩粒子である、請求項１又は請求項２に記載の放射線線量測定ゾル又はゲル。
【請求項４】
有機酸塩構造又は有機酸アニオン構造を有する水溶性有機高分子（Ｃ）及びケイ酸塩（Ｂ）の分散剤（Ｄ）を更に含むことを特徴とする、請求項１乃至請求項３のいずれか１項に記載の放射線線量測定ゾル又はゲル。
【請求項５】
前記水溶性有機高分子（Ｃ）が完全中和又は部分中和ポリアクリル酸塩である、請求項４に記載の放射線線量測定ゾル又はゲル。
【請求項６】
前記分散剤（Ｄ）がオルトリン酸ナトリウム、ピロリン酸ナトリウム、トリポリリン酸ナトリウム、テトラリン酸ナトリウム、ヘキサメタリン酸ナトリウム、ポリリン酸ナトリウム、ポリ（メタ）アクリル酸ナトリウム、ポリ（メタ）アクリル酸アンモニウム、アクリル酸ナトリウム／マレイン酸ナトリウム共重合体、アクリル酸アンモニウム／マレイン酸アンモニウム共重合体、水酸化ナトリウム、ヒドロキシルアミン、炭酸ナトリウム、ケイ酸ナトリウム、ポリエチレングリコール、ポリプロピレングリコール、フミン酸ナトリウム及びリグニンスルホン酸ナトリウムからなる群から選ばれる１種又は２種以上である、請求項４又は請求項５に記載の放射線線量測定ゾル又はゲル。
【請求項７】
ｐＨ調整剤を更に含む、請求項１乃至請求項６のいずれか１項に記載の放射線線量測定ゾル又はゲル。
【請求項８】
請求項１乃至請求項７のいずれか１項に記載の放射線線量測定ゾル又はゲルを放射線線量の計測材料として備える放射線線量計。
【請求項９】
前記放射線線量計が、光ＣＴ装置用の放射線線量計である、請求項８に記載の放射線線量計。
【発明の詳細な説明】
【技術分野】
【０００１】
本発明は、放射線線量測定ゾル又はゲル、及びそれを放射線線量の計測材料として備える放射線線量計に関する。より詳しくは、本発明は、３次元線量分布の測定に用いられる放射線線量測定ゾル又はゲル、及びそれを放射線線量の計測材料として備える放射線線量計に関する。
【背景技術】
【０００２】
ゲル線量計は放射線誘起の化学反応を利用した３次元線量計である。ゲル線量計に放射線を照射した後にゲル中に保持される反応生成物は核磁気共鳴画像診断装置（ＭＲＩ）や光学的ＣＴ装置（ＯＣＴ）などの３次元スキャナーにて読み取られ、線量分布へ換算される。ゲルの大部分は水であり、生体に近い組成を持つことから、特に放射線治療において計画される複雑な３次元線量分布の検証ツールとしての利用が期待される。【０００３】
代表的な３次元線量分布の測定が可能なゲル線量計としては、フリッケゲル線量計やポリマーゲル線量計などが知られている。フリッケゲル線量計は、液体化学線量計として知られるフリッケ線量計の溶液（硫酸第一鉄を含む水溶液）をゲル化したものであり、放射線照射に伴う２価から３価への鉄の酸化反応（着色）が、吸収線量に比例して増加することを利用している。一方、ポリマーゲル線量計は、モノマーをゲル中に分散させたものであり、放射線照射すると線量に比例してポリマーが生成すること（重合反応）を利用している（非特許文献１）。【０００４】
ゲル線量計の主な構成要素は、放射線感受性化合物、ゲル化剤及び水（溶媒）である。水はゲル線量計全体の７割から９割近くを占めるため、ゲル中の放射線誘起の化学反応を見てみると、水の放射線分解から始まる。この時に生じる水分解ラジカルが酸化反応や重合反応を引き起こす種となる。水分解ラジカルの生成濃度は１０Ｇｙの吸収線量に対して数μＭ程度しかなく、前述のゲル線量計では１つの水分解ラジカルから連鎖的な反応が進行することで感度が向上している。特に、数Ｇｙからの検出が可能であるポリマーゲル線量計では、少なくとも、数マイクロ秒以内に終わる水分解ラジカルとの反応に対して、重合の連鎖反応は放射線照射後から約１日間進行する。そのため、安定した線量分布情報の読み取りをすぐに行うことができない。【０００５】
そこで、近年、より取扱やすく、かつ高感度なゲル線量計として、蛍光プローブを利用した高感度なゲル線量計の開発が試みられている。蛍光プローブは蛍光分光光度計により数ｎＭでも定量可能である。ＯＣＴの測定で用いる吸光度測定法がμＭオーダーでの生成物の定量に用いられるので、単純に１０００倍の高感度化が期待できる。実際に、蛍光プローブを用いた水溶液線量計では数ミリＧｙからの検出が可能であることが報告されている（非特許文献２）。【０００６】
一方、蛍光測定法を用いるゲル線量計の開発では、重合反応後に蛍光物質を生成するｒａｄｉｏ−ｆｌｕｏｒｏｇｅｎｉｃ（ＲＦＧ）ゲル線量計が報告されているものの、同じ重合反応を利用したポリマーゲル線量計と同様に放射線の線量率に依存することが報告されている（非特許文献３）。また、クマリン誘導体を利用した蛍光ゲル線量計が報告されている。クマリン誘導体は水の放射線分解により生じるＯＨラジカルとの反応後に強い蛍光物質を生成するので、クマリン誘導体を利用した蛍光ゲル線量計は水溶液線量計としては最も高感度な化学線量計として確立されているものの、ゼラチンなどの有機ゲルを含むものは、期待した高感度な結果が得られていない（非特許文献４）。同様に、ローダミンなどの蛍光物質の放射線による退色反応を利用したゲル線量計も報告されているが、数百Ｇｙと高い線量が測定に必要とされる（非特許文献５）。
【先行技術文献】
【非特許文献】
【０００７】
【非特許文献１】Watanabe Y, Warmington L, Gopishankar N: Three-dimensional radiation dosimetry using polymer gel and solid radiochromic polymer: From basics to clinical applications. World journal of radiology 9: 112-25, 2017
【非特許文献２】Matthews RW: Aqueous Chemical Dosimetry. International Journal of Applied Radiation and Isotopes 33: 1159-70, 1982
【非特許文献３】Yao T, 3D Radiation Dosimetry Using a Radio-Fluorogenic gel. Place Delft University of Technology: Delft University of Technology; 2017.（https://pure.tudelft.nl/portal/files/9767609/thesis.pdf#search=%27%E2%80%9DYao+T%2C+3D+Radiation+Dosimetry+Using+a+RadioFluorogenic+gel%E2%80%9D%27）
【非特許文献４】Sandwall PA, Spitz HB, Elson HR, et al.: Measuring the photon depth dose distribution produced by a medical linear accelerator in a water-equivalent radio-fluorogenic gel. Journal of Radioanalytical and Nuclear Chemistry 307: 2505-08, 2016
【非特許文献５】Benevides CA, Duarte de Menezes F, de Araujo RE: Evaluation of fluorescent dye degradation indirectly induced by x-ray ionizing radiation. Appl. Opt. 54: 6935-9, 2015
【発明の概要】
【発明が解決しようとする課題】
【０００８】
従来の蛍光プローブを用いた放射線線量計では、放射線照射に対する感度が低く、高感度特性が得られ難いという問題があった。
したがって、本発明は、放射線線量の計測材料として使用可能なゾル又はゲルであって、放射線照射に対する感度が良好な放射線線量測定ゾル又はゲルを提供するものである。
【課題を解決するための手段】
【０００９】
本発明者は、有機ゲル化剤（ゼラチンやアガロース等）が水分解ラジカルを捕捉することで、放射線感受性化合物と水分解ラジカルとの反応が妨げられることを前提に、有機ゲル化剤と異なり、水分解ラジカルとの反応性が低い無機ゲル化剤又は有機無機複合ゲル化剤を用いたところ、水の放射線分解生成物により、励起光による蛍光特性が変化する化合物と無機ゲル化剤又は有機無機複合ゲル化剤とを含むゾル又はゲルを放射線線量の計測材料に適用した放射線線量計は、放射線照射に対して極めて感度が高いことを見出し、本発明を完成させた。【００１０】
すなわち、本発明は、第１観点として、水の放射線分解生成物により、励起光による蛍光特性が変化する化合物（Ａ）及びケイ酸塩（Ｂ）を含むことを特徴とする、放射線線量測定ゾル又はゲルに関する。
第２観点として、前記水の放射線分解生成物により、励起光による蛍光特性が変化する化合物（Ａ）がクマリン誘導体、芳香族カルボン酸誘導体、オキサゾール誘導体及びローダミン類からなる群より選ばれる１種又は２種以上である、第１観点に記載の放射線線量測定ゾル又はゲルに関する。
第３観点として、前記ケイ酸塩（Ｂ）がスメクタイト、ベントナイト、バーミキュライト及び雲母からなる群より選ばれる１種又は２種以上の水膨潤性ケイ酸塩粒子である、第１観点又は第２観点に記載の放射線線量測定ゾル又はゲルに関する。
第４観点として、有機酸塩構造又は有機酸アニオン構造を有する水溶性有機高分子（Ｃ）及びケイ酸塩（Ｂ）の分散剤（Ｄ）を更に含むことを特徴とする、第１観点乃至第３観点のいずれか１項に記載の放射線線量測定ゾル又はゲルに関する。
第５観点として、前記水溶性有機高分子（Ｃ）が完全中和又は部分中和ポリアクリル酸塩である、第４観点に記載の放射線線量測定ゾル又はゲルに関する。
第６観点として、前記分散剤（Ｄ）がオルトリン酸ナトリウム、ピロリン酸ナトリウム、トリポリリン酸ナトリウム、テトラリン酸ナトリウム、ヘキサメタリン酸ナトリウム、ポリリン酸ナトリウム、ポリ（メタ）アクリル酸ナトリウム、ポリ（メタ）アクリル酸アンモニウム、アクリル酸ナトリウム／マレイン酸ナトリウム共重合体、アクリル酸アンモニウム／マレイン酸アンモニウム共重合体、水酸化ナトリウム、ヒドロキシルアミン、炭酸ナトリウム、ケイ酸ナトリウム、ポリエチレングリコール、ポリプロピレングリコール、フミン酸ナトリウム及びリグニンスルホン酸ナトリウムからなる群から選ばれる１種又は２種以上である、第４観点又は第５観点に記載の放射線線量測定ゾル又はゲルに関する。
第７観点として、ｐＨ調整剤を更に含む、第１観点乃至第６観点のいずれか１項に記載の放射線線量測定ゾル又はゲルに関する。【００１１】
第８観点として、第１観点乃至第７観点のいずれか１項に記載の放射線線量測定ゾル又はゲルを放射線線量の計測材料として備える放射線線量計に関する。
第９観点として、前記放射線線量計が、光学ＣＴ装置用の放射線線量計である、第８観点に記載の放射線線量計に関する。
【発明の効果】
【００１２】
本発明の放射線線量測定ゾル又はゲルは、従来の放射線線量計で広く使用されているゼラチンやアガロースなどと比べて、放射線照射に対して優れた感度を有する。【００１３】
また、本発明の放射線線量測定ゾル又はゲルは、工業的に入手容易な原料を用いて、加熱を必要とすることなく、室温で混合するだけで製造することができるので、一定品質を有し、またインジェクタブルなゾル又はゲルとして、放射線線量計における放射線線量の計測材料に使用することができる。
【図面の簡単な説明】
【００１４】
【図１】図１は実施例２における照射試験の結果を示す図である。
【図２】図２は実施例７における照射試験の結果を示す図である。
【図３】図３は実施例１１における照射試験の結果を示す図である。
【図４】図４は実施例１４における照射試験の結果を示す図である。
【図５】図５は実施例１４における照射試験の結果を示す図である。
【図６】図６は実施例１６における照射試験の結果を示す図である。
【図７】図７は実施例１９における拡散評価試験の放射線照射後の各試料の写真である［（ａ）実施例１７における放射線照射１ヶ月後の試料、（ｂ）実施例１８における放射線照射２日後の試料］。
【図８】図８は実施例２２における照射試験の結果を示す図である。
【図９】図９は実施例２５における照射試験の結果を示す図である。
【図１０】図１０は実施例２６における蛍光ゲルスキャナーから得られる画像である。
【図１１】図１１は実施例２６における照射試験の結果を示す図である。
【図１２】図１２は実施例２７における拡散評価試験の放射線照射後（７３日経過後）の画像である。
【図１３】図１３は実施例実施例２８における分光測定の結果を示す図である。
【発明を実施するための形態】
【００１５】
［放射線線量測定ゾル又はゲル］
本発明の放射線線量測定ゾル又はゲルの成分として、水の放射線分解生成物により、励起光による蛍光特性が変化する化合物（Ａ）及びケイ酸塩（Ｂ）、又は水の放射線分解生成物により、励起光による蛍光特性が変化する化合物（Ａ）、ケイ酸塩（Ｂ）、有機酸塩構造又は有機酸アニオン構造を有する水溶性有機高分子（Ｃ）及びケイ酸塩（Ｂ）の分散剤（Ｄ）が挙げられるが、上記成分の他に、本発明の所期の効果を損なわない範囲で、必要に応じて、他の成分を任意に配合してもよい。
水の放射線分解生成物により、励起光による蛍光特性が変化する化合物（Ａ）とは、水の放射線分解生成物により、励起光による蛍光を発光する化合物、又は水の放射線分解生成物により、励起光による蛍光が退色する化合物、である。
【００１６】
＜成分（Ａ）：水の放射線分解生成物により、励起光による蛍光特性が変化する化合物＞
本発明の放射線線量測定ゾル又はゲルは水の放射線分解生成物により、励起光による蛍光特性が変化する化合物（Ａ）を含み、これにより、本発明の放射線線量測定ゾル又はゲルを放射線線量の計測材料として備える放射線線量計は蛍光ゾル又はゲル線量計として機能する。
【００１７】
水の放射線分解生成物により、励起光による蛍光特性が変化する化合物（Ａ）は、水に放射線を照射し、それにより生じる、ヒドロキシラジカル及びスーパーオキシドラジカル等の活性酸素種との反応によって、励起光による蛍光特性が変化する化合物であって、水の放射線分解生成物により、励起光による蛍光を発光する化合物及び水の放射線分解生成物により、励起光による蛍光が退色する化合物等が挙げられる。
水の放射線分解生成物により、励起光による蛍光を発光する化合物として、水の放射線分解生成物により、励起光による蛍光を発光する蛍光プローブを使用することができ、また水の放射線分解生成物により、励起光による蛍光が退色する化合物として、蛍光色素を使用することができる。
【００１８】
そのような水の放射線分解生成物により、励起光による蛍光特性が変化する化合物（Ａ）としては、クマリン誘導体、芳香族カルボン酸誘導体、オキサゾール誘導体、ローダミン類、アクリジン類、クメストロール類、フルオレセイン類、ピレン類、スチルベン類、レゾルフィン類、エオシン類、キサンタン類、ナフタルイミド類及びポリメチン類等が挙げられ、その中でもクマリン誘導体、芳香族カルボン酸誘導体、オキサゾール誘導体及びローダミン類が好ましい。
本発明では、水の放射線分解生成物により、励起光による蛍光特性が変化する化合物（Ａ）は１種単独で、又は２種以上を組み合わせて使用することができる。
【００１９】
クマリン誘導体とは、下記式（１）で表されるクマリン骨格を有する化合物である。
【化１】
2019069853.tif 000003
【００２０】
クマリン誘導体としては特に限定されないが、クマリン、クマリン−３−カルボン酸、３−アミノクマリン、ウンベリフェロン（７−ヒドロキシクマリン）及びウンベリフェロン−３−カルボン酸（７−ヒドロキシクマリン−３−カルボン酸）等が挙げられる。
【００２１】
芳香族カルボン酸誘導体としては特に限定されないが、安息香酸、テレフタル酸、ピロメリット酸、トリメリット酸、３−（４−ヒドロキシフェニル）プロピオン酸、１−ナフタレン酸及び２−ナフタレン酸等が挙げられる。
【００２２】
オキサゾール誘導体としては特に限定されないが、２，５−ジフェニルオキサゾール及び２−（１−ナフチル）−５−フェニルオキサゾール等が挙げられる。
【００２３】
ローダミン類としては特に限定されないが、ローダミンＢ、ローダミン６Ｇ及びローダミン１２３等が挙げられる。
【００２４】
また、本発明では、上記例示の化合物以外に、水の放射線分解生成物により、励起光による蛍光特性が変化する化合物として広く知られる以下の化合物も用いられうる。なお以下の化合物には、上記のクマリン誘導体、芳香族カルボン酸誘導体、オキサゾール誘導体及びローダミン類に分類される化合物も含まれているが、このことは該化合物が上記のクマリン誘導体等に該当しないことを意味するものではない：２−ヒドロキシビフェニル、フルラム、フルオレセインアミン、アントラセン、１，２−ビス（２−アミノフェノキシ）エタン−Ｎ，Ｎ，Ｎ’，Ｎ’−四酢酸四ナトリウム塩、フェナントレン、アントラセン−９−カルボン酸、フタルジアルデヒド、２’，７’−ジクロロフルオレセインジアセテート、１−エチルナフタレン、９−フルオレニルメチルカルバゼート、トリフェニレン、ナフタレン、フェナントリジン、ジヒドロフルオレセインジアセテート、ｐ−ターフェニル、３−（４−ヒドロキシフェニル）プロピオン酸、１，２−ビス（２−アミノフェノキシ）エタン−Ｎ，Ｎ，Ｎ’，Ｎ’−四酢酸、１−アルギニン−４−メチル−７−クマリニルアミド塩酸、トリオキサレン、ｐ−クォーターフェニル、５（６）−カルボキシフルオレセインジアセテートＮ−スクシンイミジルエステル、フルオレセインジアセテート、５（６）−カルボキシフルオレセインジアセテート、５（６）−カルボキシ−２’，７’−ジクロロフルオレセインジアセテートｎ−スクシンイミジルエステル、２−エチルナフタレン、４−ニトロフェニルリン酸二ナトリウム塩、５−メトキシソラレン、３，３−ジメチル−２−（４−ジメチルアミノスチリル）−１−オクタデシルインドリウムパークロレート、４−メチルウンベリフェリルパルミテート、４−メチルウンベリフェリルエナンテート、４−メチルウンベリフェリルオレアート、４−メチルウンベリフェリルアセテート、４−メチルウンベリフェリルブチレート、４−メチルウンベリフェリル−ｎ−アセチル−アルファ−ｄ−ノイラミン酸ナトリウム塩二水和物、Ｎ，Ｎ’−ビス（サリチリデン）エチレンジアミン、４−メチルウンベリフェリル−ベータ−ｄ−ガラクトピラノシド、４−メチルウンベリフェリル−ベータ−ｄ−グルクロニド三水和物、４−メチルウンベリフェリル−ベータ−ｄ−グルコピラノシド、４−メチルウンベリフェリル−ｎ−アセチル−ベータ−ｄ−グルコサミニド二水和物、４−メチルウンベリフェリル−アルファ−ｄ−グルコピラノシド、４−メチルウンベリフェリル−アルファ−ｄ−ガラクトピラノシド、８−ノナノイルオキシピレン−１，３，６−トリスルホン酸三ナトリウム塩、６−（ｐ−トルイジノ）−２−ナフタレンスルホン酸、６−（ｐ−トルイジノ）−２−ナフタレンスルホン酸ナトリウム塩、４−メチルウンベリフェリルホスフェート、４−メチルウンベリフェリルホスフェート二ナトリウム塩、２−ナフトール、７−ヒドロキシ−４−メチル−２（１Ｈ）−キノロン、塩キニーネ二水和物、カルセインブルー、Ｎ−スクシンイミジル−７−ヒドロキシ−４−クマリニルアセテート、塩酸４−メチルウンベリフェリル−４−グアニジノベンゾエート一水和物、７−エトキシクマリン、４−ヘプタデシルウンベリフェロン、グルタリル−１−フェニルアラニン−４−メチル−７−クマリニルアミド、４−（トリフルオロメチル）ウンベリフェリル−ベータ−ｄ−グルコピラノシド、４−（トリフルオロメチル）ウンベリフェリル−ベータ−ｄ−ガラクトピラノシド、ウンベリフェロン、１−アラニン−４−メチル−７−クマリニルアミドトリフルオロアセテート、３，４−ジメチルウンベリフェロン、塩酸１−ロイシン−４−メチル−７−クマリニルアミド、Ｎ−スクシンイミジル−７−ヒドロキシ−４−メチル−３−クマリニルアセテート、ホタルルシフェリンナトリウム塩、ホタルルシフェリン、トランス，トランス−１，４−ジフェニル−１，３−ブタジエン、４−ベンジルアミノ−７−ニトロベンゾフラザン、４−ブロモメチル−７−メトキシクマリン、１，４−ジアセトキシ−２，３−ジシアノベンゼン、７−メトキシ−４−メチルクマリン、７−エトキシ−４−メチルクマリン、３−カルボキシウンベリフェリル−ベータ−ｄ−ガラクトピラノシド、１−ナフトール、１，５−ジアミノナフタレン、４−メチルウンベリフェリル−Ｎ，Ｎ’−ジアセチル−ベータ−ｄ−キトビオシド一水和物、３−カルボキシウンベリフェリル−ベータ−ｄ−ガラクトピラノシドＮ−スクシンイミジルエステル、３−（２−ベンゾチアゾリル）ウンベリフェロン、３−フェニルウンベリフェリルホスフェートヘミピリジン塩、７−エトキシ−４−（トリフルオロメチル）クマリン、
２−（４，４，４−トリフルオロアセトアセチル）ナフタレン、７−メトキシ−４−（トリフルオロメチル）クマリン、４−メチルウンベリフェリルサルフェートカリウム塩、ダンシルカダベリン、９，１０−ビス−Ｎ−（２−ジメチルアミノエチル）メチルアミノメチルアントラセンビス−塩化亜鉛錯体、１１−（５−ジメチルアミノナフタレン−１−スルホニルアミノ）ウンデカン酸、ソラレン、ダンシルヒドラジン、Ｎ−（ヨードアセトアミノエチル）−１−ナフチルアミン−５−スルホン酸、４−クロロ−７−ニトロベンゾフラザン、ダンシル−１−チロシル−１−バリル−グリシントリフルオロアセテート、３−（ダンシルアミノ）フェニルボロン酸、ビスベンズイミド、３−フェニルウンベリフェロン、４−メチルウンベリフェリル−Ｎ，Ｎ’，Ｎ’’−トリアセチル−ベータ−キトトリオシド、ビスベンズイミド、７−メトキシクマリン、１−メチルピレン、２−４−（ヨードアセトアミド）フェニル−６−メチルベンゾチアゾール、キサントキシン、６，７−ジエトキシ−４−メチルクマリン、２，３−ジアミノナフタレン、１−ピレン酪酸、４，４’−ジイソチオシアネートスチルベン−２，２’−ジスルホン酸二ナトリウム塩、６−（１−ピレニル）ヘキサン酸、１−ピレンドデカン酸、１−ピレンデカン酸、７−ヒドロキシクマリン−３−カルボン酸、ピレン−１−カルボン酸、４−ジメチルアミノ−１−ナフチルイソチオシアネート、硫酸キニーネ二水和物、６−メトキシ−１−（３−スルホプロピル）キノリニウム一水和物、ピレン−１−スルホン酸ナトリウム塩、ピレン−１−カルボキシアルデヒド、３−ブロモメチル−７−メトキシ−１，４−ベンゾオキサジン−２−オン、キニーネ無水物、２−アミノ−５−（６−カルボキシインドール−２−イル）フェノール−Ｎ，Ｎ，Ｏ−四酢酸カリウム塩、４−（６−メチル−２−ベンゾチアゾリル）フェニルイソシアネート、４−メチルウンベリフェリル−アルファ−ｄ−マンノピラノシド、３−（２−ベンゾオキサゾリル）ウンベリフェリルオクタノエート、２−（２−アミノ−５−メチルフェノキシ）メチル−６−メトキシ−８−アミノキノリン−Ｎ，Ｎ，Ｎ’，Ｎ’−四酢酸テトラキス（アセトキシメチルエステル）、コレステリルピレン−ｌ−カルボキシレート、１，６−ジフェニル−１，３，５−ヘキサトリエン−４’−プロピオン酸、６，７−ジメトキシ−４−（トリフルオロメチル）クマリン、３−（２−ベンゾオキサゾリル）ウンベリフェリルアセテート、ｎ−ヘキサデシルピレン−１−スルホンアミド、１，６−ジフェニル−１，３，５−ヘキサトリエン、７−アミノ−４−メチル−３−クマリニル酢酸、ピレン、フタロシアニン、７−アミノ−４−メチルクマリン、４−ブロモメチル−６，７−ジメトキシクマリン、ジヒドロエチジウム、１−（エトキシカルボニルメチル）−６−メトキシキノリニウムブロミド、１，６−ジフェニル−１，３，５−ヘキサトリエン−４’−トリメチルアンモニウムトシレート、５−ジメチルアミノナフタレン−１−スルホニルフルオリド、１，８−ジアミノナフタレン、８−アミノナフタレン−１，３，６−トリスルホン酸二ナトリウム塩、１，４−ビス（５−フェニル−２−オキサゾリル）ベンゼン、Ｎ−スクシンイミジル−７−メトキシクマリン−３−カルボキシレート、７−ヒドロキシ−ｎ−オクタデシルクマリン−３−カルボキサミド、４−（４−ジメチルアミノスチリル）−１−オクタデシルピリジニウムパークロレート、４−クロロ−７−スルホベンゾフラザンアンモニウム塩、３−オクタデカノイルウンベリフェロン、７−メトキシクマリン−３−カルボン酸、７−ヒドロキシ−４−メチル−３−クマリニル酢酸、６，７−ジヒドロキシ−４−メチルクマリン、アントラセン−９−カルボニルシアニド、ヒドロキシスチルバミジン−ビス−メタンスルホネート、Ｎ，Ｎ−ジメチル−６−プロピオニル−２−ナフチルアミン、フラ−２、Ｎ，Ｎ−ジメチル−６−ドデカノイル−２−ナフチルアミン、６，８−ジアセトオキシピレン−１，３−ジスルホン酸二ナトリウム塩、２−（４−ジメチルアミノスチリル）−３−オクタデシルベンゾチアゾリウムパークロレート、７−ヒドロキシ−４−クマリニル酢酸、６，７−ジヒドロキシ−４−（トリフルオロメチル）クマリン、８−ヘキサデカノイルオキシピレン−１，３，６−トリスルホン酸三ナトリウム塩、８−ドデカノイルオキシピレン−１，３，６−トリスルホン酸三ナトリウム塩、コレステリルアントラセン−９−カルボキシレート、５，６−ベンゾクマリン−３−カルボニルクロリド、３−アセチルウンベリフェロン、５−ジメチルアミノナフタレン−１−スルホニルクロリド、８−アニリノナフタレン−１−スルホン酸アンモニウム塩、４−メチルウンベリフェロン（ベータ）、１１−（ピレン−１−スルホニルアミノ）ウンデカン酸、３，３’−ジエチルチアカルボシアニンヨージド、モノクロロビマン、トランス−４’−ヒドラジノ−２−スチルバゾールジヒドロクロリド、３，６，８−トリス（ジメチルアミノスルホニル）−１−ピレニルホスフェートピリジン塩、１−（４−メトキシフェニル）−６−フェニルヘキサトリエン、９，１０−アントラセンジイル−ビス−（メチレン）−ジマロン酸、１２−（アントラセン−９−カルボニルオキシ）ステアリン酸、８−オレオイルオキシピレン−１，３，６−トリスルホン酸三ナトリウム塩、８−オクタノイルオキシピレン−１，３，６−トリスルホン酸三ナトリウム塩、８−ブチリルオキシピレン−１，３，６−トリスルホン酸三ナトリウム塩、８−ブチリルオキシ−Ｎ，Ｎ，Ｎ’，Ｎ’，Ｎ’’，Ｎ’’−ヘキサメチルピレン−１，３，６−トリスルホンアミド、１２−オキソ−１２−（１−ピレニル）ドデカン酸、４−（トリフルオロメチル）ウンベリフェロン、６，７−ジヒドロキシ−４−クマリニル酢酸、３，３’−ジオクチルチアカルボシアニンヨージド、７−オクタデシルオキシ−３−３−（３−スルホプロピル）−２−ベンゾチアゾリリオクマリン、３−（２−ベンゾチアゾリル）−７−オクタデシルオキシクマリン、３−メチル−２−７−オクタデシルオキシ−３−クマリニルベンゾチアゾリウムメトサルフェート、８−テトラデシルオキシピレン−１，３，６−トリスルホン酸三ナトリウム塩、ジブロモビマン、８−アセトキシ−Ｎ，Ｎ，Ｎ’，Ｎ’，Ｎ’’，Ｎ’’−ヘキサメチルピレン−１，３，６−トリスルホンアミド、ｎ−（７−ジメチルアミノ−４−メチル−３−クマリニル）マレイミド、７−（ジエチルアミノ）クマリン−３，４−ジカルボン酸、モノブロモビマン、Ｎ−（ｌ−ロイシル）−２−アミノアクリドン、Ｎ−（ｓ−ベンジル−ｌ−システイニル）−２−アミノアクリドン、ｎ−（ｎ−スクシニル−１−フェニルアラニル）−２−アミノアクリドン、ｎ−（ｎ−グルタリル−１−フェニルアラニル）−２−アミノアクリドン、ｎ−（ｎ−トシル−ｌ−フェニルアラニル）−２−アミノアクリドン、ベンゾフルオランテン、ペリレン、オクタデシル−７−ヒドロキシクマリン−３−カルボキシレート、８−ヘキサデシルオキシピレン−１，３，６−トリスルホン酸三ナトリウム塩、８−ドデシルオキシピレン−１，３，６−トリスルホン酸三ナトリウム塩、８−ヒドロキシピレン−１，３，６−トリスルホン酸三ナトリウム塩、７−アセトキシ−１−メチルキノリニウムヨージド、８−オクタデシルオキシピレン−１，３，６−トリスルホン酸三ナトリウム塩、８−デシルオキシピレン−１，３，６−トリスルホン酸三ナトリウム塩、８−メトキシピレン−１，３，６−トリスルホン酸三ナトリウム塩、１−（４−ニトロフェニル）−６−フェニルヘキサトリエン、６，８−ジヒドロキシピレン−１，３−ジスルホン酸二ナトリウム塩、７−ヒドロキシ−１−メチルキノリニウムヨージド、プロトポルフィリン、プロトポルフィリン−ジメチルエステル、７−（ジエチルアミノ）クマリン−３−カルボン酸、Ｎ−スクシンイミジル−３−（２−ベンゾチアゾリル）ウンベリフェロン−４−カルボキシレート、３−（５−クロロ−２−ベンゾオキサゾリル）−４−シアノウンベリフェリルホスフェートピリジン塩、チオフラビン、１０−（３−スルホプロピル）アクリジニウムベタイン、１０−（３−スルホプロピル）アクリジニウムベタイン、３−（５−クロロ−２−ベンゾオキサゾリル）−４−シアノウンベリフェロン、Ｎ−スクシンイミジル−７−ヒドロキシクマリン−３−カルボキシレート、７−（ジエチルアミノ）クマリン−３−カルボヒドラジド、８−（ベータ−ｄ−ガラクトピラノシルオキシ）−Ｎ，Ｎ，Ｎ’，Ｎ’，Ｎ’’，Ｎ’’−ヘキサメチルピレン−１，３，６−トリスルホンアミド、アクチノマイシン、２−（４−ジメチルアミノスチリル）−３−メチルベンゾアゾリウムパークロレート、８−アミノピレン−１，３，６−トリスルホン酸三ナトリウム塩、２−アミノアクリドン、フェナジン、ルシファーイエロージカリウム塩、ルシファーイエロージリチウム塩、Ｎ−スクシンイミジル−７−（ジエチルアミノ）クマリン−３−カルボキシレート、７−（ジエチルアミノ）クマリン−３−カルボニルアジド、８−イソチオシアネートピレン−１，３，６−トリスルホン酸三ナトリウム塩、９−（２−カルボキシ−２−シアンビニル）−ジュロリジン−Ｎ−スクシンイミジルエステル、９−（２，２−ジシアンビニル）−ジュロリジン、９−（２−カルボキシ−２−シアンビニル）−ジュロリジン、４−ニトロ−４’−（オクタデシルアミノ）スチルベン、４−（ジオクタデシルアミノ）−４’−ニトロスチルベン、プロフラビンヘミサルフェート二水和物、
３−（２−ベンゾチアゾリル）−７−（ジエチルアミノ）クマリン−４−カルボン酸、ベンゾニンヒドリン一水和物、８−ヒドロキシピレン−１，３，６−トリスルホン酸三ナトリウム塩、Ｎ，Ｎ’−ジメチル−９，９’−ビアクリジニウムジニトレート、Ｎ，Ｎ’−ジメチル−９，９’−ビアクリジニウムジニトレート、トリス（４，７−ジフェニルフェナントロリン）ルテニウム（ｉｉ）ビス−錯体、３−（２−ベンゾチアゾリル）−７−（ジエチルアミノ）クマリン、２−（４−ジメチルアミノスチリル）−１−メチルキノリニウムヨージド、１１−（７−ニトロベンゾフラザン−４−イルアミノ）ウンデカン酸、６−（７−ニトロベンゾフラザン−４−イルアミノ）ヘキサン酸、１２−（７−ニトロベンゾフラザン−４−イルアミノ）ドデカン酸、レゾルフィン−ベータ−ｄ−ガラクトピラノシド、レゾルフィンホスフェートピリジン塩、レゾルフィン−ベータ−ｄ−グルコピラノシド、４−フルオロ−７−ニトロベンゾフラザン、１，３’−ジエチル−４，２’−キノリルチアシアニンヨージド、塩酸ドキソルビシン、４−（４−ジペンタデシルアミノスチリル）−１−メチルピリジニウムヨージド、２−（４−ジエチルアミノスチリル）−１−メチルピリジニウムヨージド、ジミジウムブロミド、エチジウムブロミド溶液、エチジウムブロミド、フルオレセイン−５（６）−カルボキサミドカプロン酸、２’，７’−ビス（２−カルボキシエチル）−５（６）−カルボキシフルオレセイン、プロピジウムヨージド、２−（４−ジメチルアミノスチリル）−１−メチルピリジニウムヨージド、３，３’−ジヘプチルオキサカルボシアニンヨージド、３，３’−ジエチルオキサカルボシアニンヨージド、３，３’−ジプロピルオキサカルボシアニンヨージド、３，３’−ジペンチルオキサカルボシアニンヨージド、３，３’−ジオクタデシルオキサカルボシアニンパークロレート、３，３’−ジヘキシルオキサカルボシアニンヨージド、３，３’−ジブチルオキサカルボシアニンヨージド、４−（４−ジエチルアミノスチリル）−１−メチルピリジニウムヨージド、フルオレセインイソチオシアネートデキストラン、５（６）−カルボキシフルオレセイン、フルオレセインナトリウム、フルオレセイン（遊離酸）、フルオレセイン−５（６）−カルボキサミドカプロン酸ｎ−スクシンイミジルエステル、５−カルボキシ−フルオレセインｎ−スクシンイミジルエステル、５−カルボキシ−フルオレセイン、６−カルボキシフルオレセイン、６−カルボキシ−フルオレセインＮ−スクシンイミジルエステル、フルオレセイン−５−チオセミカルバジド、５−（ヨードアセトアミド）フルオレセイン、エチジウムホモダイマー、１０−ドデシルアクリジンオレンジブロミド、１０−オクタデシルアクリジンオレンジブロミド、カルセイン二ナトリウム塩、１０−ノニルアクリジンオレンジブロミド、フルオレセイン酢酸第二水銀、ローダミン１１０クロリド、Ｎ’−オクタデシルフルオレセイン−５−チオ尿素、フルオ３、５（６）−カルボキシ−２’，７’−ジクロロフルオレセイン、３−（２−ベンゾオキサゾリル）−４−シアノウンベリフェロン、９−（２−カルボキシフェニル）−６−ジメチルアミノ−３−キサンテノンサルフェート、ローダミン１６パークロレート、ローダミン６４０パークロレート、ローダミン５９０クロリド、エオシン、ローダミン５−３（４）−（アミノカルボニル）−４（３）−カルボキシベンゼンスルホニルフルオリド、ローダミンＢ  ５−３（４）−（アミノカルボニル）−４（３）−カルボキシベンゼンスルホニルフルオリド、エオシンイエローイッシュ、５，１０，１５，２０−テトラキス（１−メチル−４−ピリジニオ）ポルフィリンテトラ（トルエン−４−スルホネート）、エオシン５−イソチオシアネート、ローダミン１９パークロレート、ローダミン６Ｇ、ローダミン６Ｇテトラフルオロボレート、ローダミン８００、３，３’−ジオクタデシルチアカルボシアニンパークロレート、レゾルフィンブチレート、レゾルフィンアセテート、５（６）−カルボキシテトラメチルローダミン、テトラメチルローダミンＢイソチオシアネート、ローダミンＢイソチオシアネート、６−カルボキシ−テトラメチルローダミンＮ−スクシンイミジルエステル、５−カルボキシ−テトラメチルローダミンＮ−スクシンイミジルエステル、６−カルボキシ−テトラメチルローダミン、５−カルボキシ−テトラメチルローダミン、ｎ−オクタデカノイル−ナイルブルー、ストレプトアビジン−Ｂ−フィコエリトリン、ビオチン−Ｂ−フィコエリトリン、１，１’−ジオクチル−３，３，３’，３’−テトラメチルインドカルボシアニンヨージド、３，３’−ジヘキシルチアカルボシアニンヨージド、１，１’−ジヘキシル−３，３，３’，３’−テトラメチルインドカルボシアニンヨージド、ベンガルローズｂ、テトラメチルローダミンメチルエステルパークロレート、１，１’−ジプロピル−３，３，３’，３’−テトラメチルインドカルボシアニンヨージド、１，１’−ジペンチル−３，３，３’，３’−テトラメチルインドカルボシアニンヨージド、１，１’−ジブチル−３，３，３’，３’−テトラメチルインドカルボシアニンヨージド、テトラメチルローダミンエチルエステルパークロレート、２−（４−ジメチルアミノスチリル）−１−オクタデシルピリジニウムパークロレート、１，１’−ジオクタデシル−３，３，３’，３’−テトラメチルインドカルボシアニンパークロレート、
ローダミンＢ、ローダミンＢオクタデシルエステルパークロレート、メロシアニン５４０、３，３’−ジプロピルチアカルボシアニンヨージド、スルホローダミンｂ５−酸フルオリド、３，３’−ジペンチルチアカルボシアニンヨージド、１，１’−ジエチル−３，３，３’，３’−テトラメチルインドカルボシアニンヨージド、３，３’−ジブチルチアカルボシアニンヨージド、スルホローダミンＢ  ２−酸フルオリド、３，３’−ジヘプチルチアカルボシアニンヨージド、スルホローダミンＢ酸クロリド、スルホローダミンＢモノナトリウム塩、ローダミン１０１、５（６）−カルボキシ−ｘ−ローダミン、スルホローダミンＱ  ５−酸フルオリド、６−カルボキシ−Ｘ−ローダミン−Ｎ−スクシンイミジルエステル、５−カルボキシ−ｘ−ローダミン−ｎ−スクシンイミジルエステル、５−カルボキシ−Ｘ−ローダミン（５−ＲＯＸ）、６−カルボキシ−Ｘ−ローダミン（６−Ｒｏｘ）、５（６）−カルボキシ−Ｘ−ローダミンＮ−スクシンイミジルエステル、３，３’−ジエチルオキサジカルボシアニンヨージド、スルホローダミンＱ  ２−酸フルオリド、スルホローダミン１０１酸クロリド、スルホローダミン１０１遊離酸、ナフトフルオレセイン、ビオチン−ｃ−フィコシアニン、クレジルバイオレットパークロレート、５（６）−カルボキシナフトフルオレセインＮ−スクシンイミジルエステル、オクタエチルポルフィン、アズールＡ、フルオレセントレッド６４６、１，１’−ジオクタデシル−３，３，３’，３’−テトラメチルインドジカルボシアニンパークロレート、メソテトラフェニルポルフィリン、アズールＢ、３，３’−ジプロピルチアジカルボシアニンヨージド、３，３’−ジエチルチアジカルボシアニンヨージド、４，５−ベンゾ−５’−（ｎ−スクシンイミジル−オキシカルボニル−メチル）−１’−エチル−３，３，３’，３’−テトラメチル−１−（４−スルホブチル）インドジカルボシアニン、４，５−ベンゾ−５’−（インドアセトアミノメチル）−１’，３，３，３’，３’−ペンタメチル−ｌ−（４−スルホブチル）インドジカルボシアニン、１，１’−ビス（４−スルホブチル）−１１−（４−イソチオシアネートフェニルチオ）−３，３，３’，３’−テトラメチル−１０，１２−トリメチレンインドトリカルボシアニンモノナトリウム塩、３，３’−ジエチルオキサトリカルボシアニンヨージド、３，３’−ジエチルチアトリカルボシアニンヨージド、１，１’−ジエチル−４，４’−カルボシアニンヨージド、２，５−ビス（４−ビフェニリル）−１，３，４−オキサジアゾール、無水１−ナフチル酢酸、５−ジメチルアミノナフタレン−１−スルホンアミド、無水ジフェニルマレイン酸、カルバゾール−９−カルボニルクロリド、ｎ−（３−フルオランチル）マレイミド、ｎ−４−（２−ベンズイミダゾリル）フェニルマレイミド、６−ヒドロキシ−２−ナフチルジスルフィド、２−（２−アミノ−５−メチルフェノキシ）メチル−６−メトキシ−８−アミノキノリン−Ｎ，Ｎ，Ｎ’，Ｎ’−テトラ酢酸テトラカリウム塩、１，２−フェニレンジアミンジヒドロクロリド、１，２−フェニレンジアミン、２−（４−マレイミドフェニル）−６−メチルベンゾチアゾール、メソ−１，２−ビス（４−メトキシフェニル）エチレンジアミン、Ｎ−（ｌ−ピレニル）マレイミド、１，２−ジアセチルベンゼン、４’，６−ジアミジノ−２−フェニルインドールジヒドロクロリド、４−メチルウンベリフェリル−アルファ−１−フコピラノシド、イソニコチンヒドラジド、４−ヒドロキシベンズヒドラジド、９−クロロメチル−アントラセン、４−メチルウンベリフェリル−ベータ−ｄ−ラクトシド、ジフェニルボリン無水物、４，５−メチレンジオキシ−１，２−フェニレンジアミンジヒドロクロリド、マロンアミド、Ｚ−グリシル−ｌ−プロリン−４−メチル−７−クマリニルアミド、１，３−シクロヘキサンジオン、８−エトキシ−Ｎ，Ｎ，Ｎ’，Ｎ’，Ｎ’’，Ｎ’’−ヘキサメチルピレン−１，３，６−トリスルホンアミド、４−（トリフルオロメチル）ウンベリフェリルホスフェート二ナトリウム塩、４−（トリフルオロメチル）ウンベリフェリルエナンテート、４−（トリフルオロメチル）ウンベリフェリルオレアート、７−フルオロベンゾフラザン−４−スルホン酸アンモニウム塩、４−（トリフルオロメチル）ウンベリフェリルブチレート、２−メトキシ−２，４−ジフェニル−３（２Ｈ）−フラノン、４−（トリフルオロメチル）ウンベリフェリルアセテート、８−メトキシ−Ｎ，Ｎ，Ｎ’，Ｎ’，Ｎ’’，Ｎ’’−ヘキサメチルピレン−１，３，６−トリスルホンアミド、８−アセトオキシピレン−１，３，６−トリスルホン酸三ナトリウム塩、４−ヒドラジノ−７−ニトロベンゾフラザン、５（６）−カルボキシ−２’，７’−ジクロロフルオレセインジアセテート、４’，５’−ビスＮ，Ｎ−ジ（カルボキシメチル）アミノメチルフルオレセイン、２’，７’−ビス（２−カルボキシエチル）−５（６）−カルボキシフルオレセインテトラキス（アセトメチル）エステル、フルオレセインジラウレート、フルオレセインジブチレート、フルオレセインジアセテート−５−イソチオシアネート、５（６）−カルボキシエオシンジアセテート、５−マレイミド−エオシン、ナフトフルオレセインジアセテート、５（６）−カルボキシナフトフルオレセインジアセテートＮ−スクシンイミジルエステル、４−ジメチルアミノ−４’−ニトロスチルベン、１，４−ビス（２−メチルスチリル）ベンゼン、１，４−ビス（４−メチル−５−フェニル−２−オキサゾリル）ベンゼン、２−（４−ビフェニリル）−５−フェニル−１，３，４−オキサジアゾール、２−（４−ｔｅｒｔ−ブチルフェニル）−５−（４−ビフェニリル）−１，３，４−オキサジアゾール、２−（ｐ−トリル）ベンゾオキサゾール、２−（４−ビフェニリル）−６−フェニルベンゾオキサゾール、４−ヒドロキシクマリン、２，５−ジフェニル−１，３，４−オキサジアゾール、１，４−ビス−２−（５−フェニルオキサゾリル）ベンゼン、１，４−ビス−２−（４−メチル−５−フェニルオキサゾリル）ベンゼン、オーラミンＯ、サフラニン、ベーシックブルー１２、クリスタルバイオレット、３，６−アクリジンジアミン及び７−ジエチルアミノ−４−メチルクマリン。
【００２５】
水の放射線分解生成物により、励起光による蛍光特性が変化する化合物（Ａ）の含有量は、０．１μＭ乃至１０００μＭであり、好ましくは水の放射線分解生成物により、励起光による蛍光が退色する化合物では０．１μＭ乃至５μＭであり、水の放射線分解生成物により、励起光による蛍光を発光する化合物では５０μＭ乃至５００μＭである。
【００２６】
＜成分（Ｂ）：ケイ酸塩＞
ケイ酸塩（Ｂ）としては、例えば、スメクタイト、ベントナイト、バーミキュライト及び雲母等の水膨潤性ケイ酸塩粒子が挙げられ、水又は含水液体を分散媒としたコロイドを形成するものが好ましい。
なお、スメクタイトとは、モンモリロナイト、バイデライト、ヘクトライト、サポナイト及びスチブンサイト等の膨潤性を有する粘土鉱物の総称である。
本発明では、ケイ酸塩（Ｂ）は１種単独で、又は２種以上を組み合わせて使用することができる。
【００２７】
ケイ酸塩粒子の一次粒子の形状としては、円盤状、板状、球状、粒状、立方状、針状、棒状及び無定形等が挙げられ、例えば直径５ｎｍ乃至１０００ｎｍの円盤状又は板状のものが好ましい。
【００２８】
ケイ酸塩の好ましい具体的としては、層状ケイ酸塩が挙げられ、市販品として容易に入手可能な例として、ロックウッド・アディティブズ社製のラポナイトＸＬＧ（合成ヘクトライト）、ＸＬＳ（合成ヘクトライト、分散剤としてピロリン酸ナトリウム含有）、ＸＬ２１（ナトリウム・マグネシウム・フルオロシリケート）、ＲＤ（合成ヘクトライト）、ＲＤＳ（合成ヘクトライト、分散剤として無機ポリリン酸塩含有）、及びＳ４８２（合成ヘクトライト、分散剤含有）；コープケミカル株式会社製のルーセンタイトＳＷＮ（合成スメクタイト）及びＳＷＦ（合成スメクタイト）、ミクロマイカ（合成雲母）、及びソマシフ（合成雲母）；クニミネ工業株式会社製のクニピア（モンモリロナイト）、スメクトンＳＡ（合成サポナイト）；株式会社ホージュン製のベンゲル（天然ベントナイト精製品）等が挙げられる。
【００２９】
ケイ酸塩（Ｂ）の含有量は、放射線線量測定ゾル又はゲル１００質量％中に０．０１質量％乃至２０質量％であり、好ましくは０．１質量％乃至１０質量％である。
【００３０】
＜成分（Ｃ）：有機酸塩構造又は有機酸アニオン構造を有する水溶性有機高分子＞
有機酸塩構造又は有機酸アニオン構造を有する水溶性有機高分子（Ｃ）としては、有機高分子の側鎖として、カルボキシル基、スルホニル基及びホスホニル基等の有機酸基の塩構造又は有機酸アニオン構造を有し、水に自由に溶解する高分子等が挙げられる。
【００３１】
有機酸基の塩構造を有するものとしては、上記の有機酸基の塩（ナトリウム塩、アンモニウム塩、カリウム塩及びリチウム塩等）等が挙げられる。
また、有機酸アニオン構造を有するものとしては、上記の有機酸基の塩からカチオンが解離した構造を有するもの等が挙げられる。
【００３２】
そのような水溶性有機高分子としては、例えば、カルボキシル基を有するものとして、ポリ（メタ）アクリル酸塩、カルボキシビニルポリマーの塩、カルボキシメチルセルロースの塩；スルホニル基を有するものとして、ポリスチレンスルホン酸塩；ホスホニル基を有するものとして、ポリビニルホスホン酸塩等が挙げられる。
なお、本発明では、（メタ）アクリル酸とは、アクリル酸とメタクリル酸の両方を意味する。
【００３３】
水溶性有機高分子（Ｃ）は分岐及び化学架橋構造を持たない直鎖型構造が好ましく、また水溶性有機高分子（Ｃ）は有機酸塩構造のみからなる完全中和物若しくは有機酸塩構造と有機酸構造とが混在する部分中和物又は完全中和物と部分中和物との混合物のいずれも使用できる。
【００３４】
水溶性有機高分子（Ｃ）の重量平均分子量は、ゲル浸透クロマトグラフィー（ＧＰＣ）によるポリエチレングリコール換算で、好ましくは１００万以上１０００万以下であり、より好ましくは２５０万以上５００万以下である。
【００３５】
水溶性有機高分子（Ｃ）としては、完全中和又は部分中和ポリアクリル酸塩が好ましく、完全中和又は部分中和の直鎖型ポリアクリル酸塩がより好ましく、重量平均分子量１００万以上１０００万以下の完全中和又は部分中和の直鎖型ポリアクリル酸ナトリウムが特に好ましく、重量平均分子量２５０万以上５００万以下の完全中和又は部分中和の直鎖型ポリアクリル酸ナトリウムが特により好ましい。部分中和の中和度としては１０％乃至９０％であり、好ましくは３０％乃至８０％である。
【００３６】
水溶性有機高分子（Ｃ）の含有量は、放射線線量測定ゾル又はゲル１００質量％中に０．０１質量％乃至２０質量％であり、好ましくは０．０３質量％乃至１０質量％である。
【００３７】
＜成分（Ｄ）：ケイ酸塩（Ｂ）の分散剤＞
ケイ酸塩（Ｂ）の分散剤（Ｄ）として、ケイ酸塩の分散性の向上や、層状ケイ酸塩を層剥離させる目的で使用される分散剤又は解膠剤を使用することができる。例えば、リン酸塩系分散剤、カルボン酸塩系分散剤、アルカリとして作用するもの及び有機解膠剤を使用することができる。
【００３８】
例えば、リン酸塩系分散剤として、オルトリン酸ナトリウム、ピロリン酸ナトリウム、トリポリリン酸ナトリウム、テトラリン酸ナトリウム、ヘキサメタリン酸ナトリウム、ポリリン酸ナトリウム、エチドロン酸ナトリウム；カルボン酸塩系分散剤として、ポリ（メタ）アクリル酸ナトリウム、ポリ（メタ）アクリル酸アンモニウム、アクリル酸ナトリウム／マレイン酸ナトリウム共重合体、アクリル酸アンモニウム／マレイン酸アンモニウム共重合体；アルカリとして作用するものとして、水酸化ナトリウム、ヒドロキシルアミン；多価カチオンと反応し不溶性塩又は錯塩を形成するものとして、炭酸ナトリウム、ケイ酸ナトリウム；有機解膠剤として、ポリエチレングリコール、ポリプロピレングリコール、フミン酸ナトリウム、リグニン、スルホン酸ナトリウム等が挙げられる。
好ましくは、リン酸塩系分散剤としてピロリン酸ナトリウム、エチドロン酸ナトリウム、カルボン酸塩系分散剤としてポリ（メタ）アクリル酸ナトリウム、有機解膠剤としてポリエチレングリコール（ＰＥＧ９００等）である。
これらの中でも、ポリ（メタ）アクリル酸ナトリウムがより好ましく、重量平均分子量１０００以上２万以下の低重合ポリアクリル酸ナトリウムが特に好ましい。
【００３９】
低重合ポリアクリル酸ナトリウムはケイ酸塩粒子と相互作用して粒子表面にカルボキシアニオン由来の負電荷を生じさせ、電荷の反発によりケイ酸塩を分散させる等の機構により分散剤として作用することが知られている。
【００４０】
分散剤（Ｄ）の含有量は、放射線線量測定ゾル又はゲル１００質量％中に０．００１質量％乃至２０質量％であり、好ましくは０．０１質量％乃至１０質量％である。
なお、本発明では、分散剤を含有するケイ酸塩を使用する場合は、分散剤をさらに添加しても、添加しなくてもよい。
【００４１】
本発明の放射線線量測定ゾル又はゲルにおいて、水の放射線分解生成物により、励起光による蛍光特性が変化する化合物（Ａ）及びケイ酸塩の分散剤（Ｂ）の好ましい組合せとしては、成分（Ａ）として水の放射線分解生成物により、励起光による蛍光が退色する化合物０．１μＭ乃至５μＭ又は水の放射線分解生成物により、励起光による蛍光を発光する化合物５０μＭ乃至５００μＭ、及び放射線線量測定ゾル又はゲル１００質量％中、成分（Ｂ）として水膨潤性スメクタイト又はサポナイト０．１質量％乃至１０質量％の組合せが挙げられる。
【００４２】
また、本発明の放射線線量測定ゾル又はゲルが成分（Ｃ）及び成分（Ｄ）を含む場合、水の放射線分解生成物により、励起光による蛍光特性が変化する化合物（Ａ）、ケイ酸塩の分散剤（Ｂ）、水溶性有機高分子（Ｃ）及びケイ酸塩（Ｂ）の分散剤（Ｄ）の好ましい組合せとしては、成分（Ａ）として水の放射線分解生成物により、励起光による蛍光が退色する化合物０．１μＭ乃至５μＭ又は水の放射線分解生成物により、励起光による蛍光を発光する化合物５０μＭ乃至５００μＭ、放射線線量測定ゾル又はゲル１００質量％中、成分（Ｂ）として水膨潤性スメクタイト又はサポナイト０．１質量％乃至１０質量％、成分（Ｃ）として重量平均分子量２５０万以上５００万以下の完全中和又は部分中和の直鎖型ポリアクリル酸ナトリウム０．０３質量％乃至１０質量％、及び成分（Ｄ）としてピロリン酸ナトリウム０．０１質量％乃至１０質量％、又は重量平均分子量１０００以上２万以下の低重合ポリアクリル酸ナトリウム０．０１質量％乃至１０質量％の組合せが挙げられる。
【００４３】
また、本発明の放射線線量測定ゾル又はゲルは、グルコノ−δ−ラクトン、過塩素酸、硫酸及び食塩等のｐＨ調整剤を含むことができる。
【００４４】
［放射線線量測定ゾル又はゲルの製造方法］
本発明の放射線線量測定ゾル又はゲルの製造方法は特に限定されるものではないが、成分（Ａ）及び成分（Ｂ）、並びに必要に応じて、添加する成分（Ｃ）及び成分（Ｄ）を混合することによってゲル化させる方法、又は成分（Ａ）乃至成分（Ｄ）のうちの少なくとも２種の成分の混合物若しくはその水溶液又は含水溶液と、残りの成分若しくは残りの成分の混合物又はその水溶液若しくは含水溶液とを混合することによってゲル化させる方法等が挙げられる。
【００４５】
成分（Ａ）及び成分（Ｂ）、並びに必要に応じて、添加する成分（Ｃ）及び成分（Ｄ）を混合する方法としては、機械式又は手動による撹拌の他、超音波処理を用いることができるが、特に機械式撹拌が好ましい。機械式撹拌には、例えば、マグネチックスターラー、プロペラ式撹拌機、自転・公転式ミキサー、ディスパー、ホモジナイザー、振とう機、ボルテックスミキサー、ボールミル、ニーダー、超音波発振器等を使用することができる。その中でも、好ましくは自転・公転式ミキサーによる混合である。
【００４６】
混合する際の温度は、水溶液又は水分散液の凝固点乃至沸点、好ましくは−５℃乃至５０℃であり、より好ましくは０℃乃至３０℃である。
【００４７】
混合直後は強度が弱くゾル状であるが、静置することでゲル化する。静置時間は２時間乃至１００時間が好ましい。静置温度は−５℃乃至１００℃であり、好ましくは０℃乃至３０℃である。また、混合直後のゲル化する前に型に流し込んだり、押出成型したりすることにより、任意形状の放射線線量測定ゲルを作製することができる。
また、放射線線量測定能を失わない範囲で、ゾル状のままでもよい。
【００４８】
＜放射線線量計＞
本発明の放射線線量測定ゾル又はゲルは放射線線量の計測材料に適するため、当該放射線線量測定ゾル又はゲルを容器に充填して放射線線量計、例えばファントムとすることができる。容器は放射線を透過し、耐溶剤性及び気密性等を有していれば特に限定されず、その材質はガラス、アクリル樹脂、ポリエステル及びエチレン−ビニルアルコール共重合体等が好ましい。また、容器に充填した後、窒素ガス等で置換してもよい。
また、本発明の放射線線量計は、放射線照射に対して優れた感度を有し、かつ吸収線量に対する蛍光強度増加量又は吸光度増加量において、高い線形性を有するので、蛍光強度又は吸光度を測定可能な装置に使用できる。例えば光ＣＴ装置用の放射線線量計として使用することができる。
【実施例】
【００４９】
次に実施例を挙げ本発明の内容を具体的に説明するが、本発明はこれらに限定されるものではない。【００５０】
実施例において、試料の分析に用いた装置及び条件は、以下の通りである。
（１）Ｘ線照射
装置：工業用Ｘ線装置（ラジオフレックス２５０ＣＧ、リガク）
照射条件：２５０ｋＶｐ，８ｍＡ，１ｍｍアルミフィルターであり、線量率は１．７２Ｇｙ／分である。１８ｃｍΦの円周上にサンプルを配置して照射した。
（２）蛍光強度測定
装置：分光蛍光光度計Ｆ−４５００（株式会社日立ハイテクノロジーズ）
（３）吸光度測定
装置：紫外可視フォトダイオードアレイ分光光度計  ＭｕｌｔｉＳｐｅｃ−１５００（株式会社 島津製作所）【００５１】
［実施例１：放射線線量測定ゾル又はゲルを放射線線量の計測材料として備える放射線線量計の製造］
超純水９７．５ｍＬにラポナイトＸＬＧ  ２．５ｇを加えて撹拌し、２．５ｗｔ％となる分散液を作製した。また、蛍光プローブとなるクマリン−３−カルボン酸（ＣＣＡ）５ｍｇを１００ｍＬのフラスコに入れ０．２６７ｍＭの蛍光プローブ水溶液を作製した。その後に、ラポナイトＸＬＧ分散液６０ｍＬに蛍光プローブ水溶液３７．５ｍＬ及び超純水２．５ｍＬを加え、均一になるまで攪拌し、ラポナイトＸＬＧと蛍光プローブとの最終濃度がそれぞれ１．５ｗｔ％と０．１ｍＭの１００ｍＬの混合物を得た。得られた混合物を分光測定用セルに充填し、照射試験用の試料を得た。【００５２】
［比較例１：ゼラチンを放射線線量の計測材料として備える放射線線量計の製造］
超純水９７．５ｍＬにゼラチン２．５ｇを加えて５０℃程度まで加温して溶解し、２．５ｗｔ％となるゼラチン水溶液を作製した。そして、ラポナイトＸＬＧ分散液の替りにゼラチン水溶液を用いたこと及び分光測定用セルに充填後、一晩冷蔵庫に静置したこと以外は実施例１と同様の操作で、ＣＣＡが０．１ｍＭ、ゼラチンが５ｗｔ％、０．１ｗｔ％及び０．０１ｗｔ％となる３種類の照射試験用の試料を得た。【００５３】
［実施例２：放射線照射試験］
実施例１及び比較例１で得られた各試料に放射線（Ｘ線）を照射した。その結果を図１に示す。
図１はクマリン−３−カルボン酸０．１ｍＭに対して、ゲル化剤の種類及びその濃度を変化させた場合の蛍光強度の線量依存性を示す。ゲル化剤として、ケイ酸塩（ラポナイトＸＬＧ）１．５ｗｔ％、ゼラチン０．０１ｗｔ％、０．１ｗｔ％及び５ｗｔ％を用いた放射線線量計の蛍光スペクトルの最大波長４４８ｎｍ近辺の値を読み取り、放射線照射による蛍光強度の増加量をプロットした。図１に示した結果は、同じ分光蛍光光度計の測定条件（スリット幅  励起側：２．５ｎｍ、蛍光側：１０ｎｍ、ホトマル電圧：７００Ｖ）で得られた試験結果であり、それぞれの傾きの違いが感度特性の違いを意味する。
ゼラチン５ｗｔ％を用いた試料では、２５Ｇｙ未満の線量を照射しても蛍光強度の変化を観測することができなかった。また、ゼラチンの量を０．１ｗｔ％と０．０１ｗｔ％に減らすことによって、線量に対する蛍光強度の増加を観測した。０．１ｗｔ％や０．０１ｗｔ％のゼラチンを用いた試料は実質的に液体であり、放射線線量計へのゼラチンの適用は困難であることがわかった。これに対して、ケイ酸塩（ラポナイトＸＬＧ）は、１．５ｗｔ％の使用量でも高い線量応答性を有することがわかった。
本発明の放射線測定用ゾル又はゲルは、従来のゲル線量計で広く使用されているゼラチンに比べて、放射線照射に対して優れた感度を有し、かつ吸収線量に対する蛍光強度増加量において、高い線形性を有することが明らかである。【００５４】
［実施例３：放射線線量計の製造］
実施例１で用いたクマリン−３−カルボン酸の替りに、蛍光プローブとして、安息香酸を用いた以外は、実施例１と同様の操作で、ラポナイトＸＬＧと蛍光プローブとの最終濃度がそれぞれ１．５ｗｔ％と０．１ｍＭの１００ｍＬの混合物を得た。得られた混合物を分光測定用セルに充填し、照射試験用の試料を得た。【００５５】
［実施例４：放射線線量計の製造］
実施例１で用いたクマリン−３−カルボン酸の替りに、蛍光プローブとして、テレフタル酸を用いた以外は、実施例１と同様の操作で、ラポナイトＸＬＧと蛍光プローブとの最終濃度がそれぞれ１．５ｗｔ％と０．１ｍＭの１００ｍＬの混合物を得た。得られた混合物を分光測定用セルに充填し、照射試験用の試料を得た。【００５６】
［実施例５：放射線線量計の製造］
実施例１で用いたクマリン−３−カルボン酸の替りに、蛍光プローブとして、トリメリット酸を用いた以外は、実施例１と同様の操作で、ラポナイトＸＬＧと蛍光プローブとの最終濃度がそれぞれ１．５ｗｔ％と０．１ｍＭの１００ｍＬの混合物を得た。得られた混合物を分光測定用セルに充填し、照射試験用の試料を得た。【００５７】
［実施例６：放射線線量計の製造］
実施例１で用いたクマリン−３−カルボン酸の替りに、蛍光プローブとして、ピロメリット酸を用いた以外は、実施例１と同様の操作で、ラポナイトＸＬＧと蛍光プローブとの最終濃度がそれぞれ１．５ｗｔ％と０．１ｍＭの１００ｍＬの混合物を得た。得られた混合物を分光測定用セルに充填し、照射試験用の試料を得た。【００５８】
［実施例７：放射線照射試験］
実施例１及び実施例３乃至実施例６で得られた各試料に１〜５ＧｙのＸ線を照射し、分光蛍光光度計により蛍光強度を評価した。その結果を図２に示す。
なお、分光蛍光光度計の測定条件は、スリット幅  励起側：１０ｎｍ、蛍光側：１０ｎｍ、ホトマル電圧：７００Ｖであった。励起波長（Ｅｘ）と読み取りの蛍光のピーク波長（Ｅｍ）はそれぞれ、クマリン−３−カルボン酸（Ｅｘ：３７０ｎｍ、Ｅｍ：４４８ｎｍ）、安息香酸（Ｅｘ：３００ｎｍ、Ｅｍ：４０９ｎｍ）、テレフタル酸（Ｅｘ：３２０ｎｍ、Ｅｍ：４２５ｎｍ）、トリメリット酸（Ｅｘ：３１０ｎｍ、Ｅｍ：４０９ｎｍ）及びピロメリット酸（Ｅｘ：３１０ｎｍ、Ｅｍ：４３３ｎｍ）であった。
図２に示すように、クマリン−３−カルボン酸、安息香酸、テレフタル酸、トリメリット酸及びピロメリット酸のすべての蛍光プローブにおいて、１〜５Ｇｙの低い線量での吸収線量に対する蛍光強度増加量の線形性が確認できた。特に、本試験条件ではテレフタル酸が最も高い感度を有することが分かった。【００５９】
［実施例８：放射線線量計の製造］
実施例１で用いたクマリン−３−カルボン酸の替りに、蛍光色素として、ローダミン６Ｇを用いた以外は、実施例１と同様の操作で、ラポナイトＸＬＧと蛍光色素との最終濃度がそれぞれ１．５ｗｔ％と１μＭの１００ｍＬの混合物を得た。得られた混合物を分光測定用セルに充填し、照射試験用の試料を得た。【００６０】
［実施例９：放射線線量計の製造］
実施例１で用いたクマリン−３−カルボン酸の替りに、蛍光色素として、ウンベリフェロン−３−カルボン酸（７−ヒドロキシクマリン−３−カルボン酸：７ＯＨ−ＣＣＡ）を用いた以外は、実施例１と同様の操作で、ラポナイトＸＬＧと蛍光色素との最終濃度がそれぞれ１．５ｗｔ％と１μＭの１００ｍＬの混合物を得た。得られた混合物を分光測定用セルに充填し、照射試験用の試料を得た。【００６１】
［実施例１０：放射線線量計の製造］
実施例１で用いたクマリン−３−カルボン酸の替りに、蛍光色素として、ウンベリフェロン−３−カルボン酸を用いた以外は、実施例１と同様の操作で、ラポナイトＸＬＧと蛍光色素との最終濃度がそれぞれ１．５ｗｔ％と０．２５μＭの１００ｍＬの混合物を得た。得られた混合物を分光測定用セルに充填し、照射試験用の試料を得た。【００６２】
［実施例１１：放射線照射試験］
実施例８乃至実施例１０で得られた各試料にＸ線を照射し、分光蛍光光度計により蛍光強度を評価した。その結果を図３に示す。
図３は放射線照射による蛍光強度の減少量の線量依存性を示す。
なお、分光蛍光光度計の測定条件はそれぞれ、１μＭ  ローダミン６Ｇ（Ｅｘ：５００ｎｍ、Ｅｍ：５６１ｎｍ、スリット幅  励起側：２．５ｎｍ、蛍光側：５ｎｍ、ホトマル電圧：７００Ｖ）、１μＭ  ウンベリフェロン−３−カルボン酸（Ｅｘ：３７０ｎｍ、Ｅｍ：４４６ｎｍ、スリット幅  励起側：２．５ｎｍ、蛍光側：５ｎｍ、ホトマル電圧：７００Ｖ）及び０．２５μＭ  ウンベリフェロン−３−カルボン酸（Ｅｘ：３７０ｎｍ、Ｅｍ：４４６ｎｍ、スリット幅  励起側：５ｎｍ、蛍光側：５ｎｍ、ホトマル電圧：７００Ｖ）であった。
どちらの蛍光色素も放射線量に比例して蛍光強度が減少した。分光蛍光光度計の測定条件は異なり、初期の蛍光強度が少ない場合はスリット幅を大きくとっている。そのため、単純に放射線線量計の感度特性の比較ができないものの、ウンベリフェロン−３−カルボン酸の場合はその初期濃度を少なくすることで、蛍光強度の減少率を大きくすることができると考えられる。つまり、放射線照射による蛍光色素の分解量が初期の蛍光色素濃度に依存していないと推察される。また、多くの蛍光色素が本発明の放射線線量計に適用可能であることが推測される。【００６３】
［実施例１２：放射線線量計の製造］
超純水４８．１ｇにラポナイトＸＬＧ  １．５ｇ、及び４０％ポリアクリル酸ナトリウム水溶液（分子量６，０００）０．４ｇを加えて攪拌し、３．０ｗｔ％ラポナイトＸＬＧ分散液を作製した。一方、超純水３９．６ｇにポリアクリル酸ナトリウム部分中和物（中和度３５モル％）０．４ｇを加えて攪拌し、固形分１．０ｗｔ％のポリアクリル酸ナトリウム部分中和物水溶液を作製した。
また、クマリン−３−カルボン酸（ＣＣＡ）１９ｍｇを１００ｍＬのフラスコに入れ１．０ｍＭの蛍光プローブ水溶液を作製した。
その後、超純水３２．８ｇに蛍光プローブ水溶液４．０ｇ及び１．０ｗｔ％ポリアクリル酸ナトリウム部分中和物水溶液１．６ｇを加え攪拌した後、３．０ｗｔ％ラポナイトＸＬＧ分散液１．６ｇを加え、均一になるまで撹拌し、４０ｍＬの混合物を得た。得られた混合物を分光測定セル（１×１×４ｃｍの四面透明）に充填し、照射試験用の試料を得た。【００６４】
［実施例１３：放射線線量計の製造］
超純水２８．０ｇに実施例１２で作製した蛍光プローブ水溶液４．０ｇ及び実施例１２で作製した１．０ｗｔ％ポリアクリル酸ナトリウム部分中和物水溶液４．０ｇを加え攪拌した後、実施例１２で作製した３．０ｗｔ％ラポナイトＸＬＧ分散液４．０ｇを加え、均一になるまで撹拌し、４０ｍＬの混合物を得た。得られた混合物を分光測定セル（１×１×４ｃｍの四面透明）に充填し、照射試験用の試料を得た。【００６５】
［実施例１４：放射線照射試験］
実施例１２及び実施例１３で得られた各試料にＸ線を照射し、分光蛍光光度計により蛍光強度を評価した。実施例１２の試料の結果を図４に、また実施例１３の試料の結果を図５にそれぞれ示す。
なお、分光蛍光光度計の測定条件は、スリット幅  励起側：１０ｎｍ、蛍光側：１０ｎｍ、ホトマル電圧：７００Ｖであった。励起波長（Ｅｘ）と読み取りの蛍光のピーク波長（Ｅｍ）はそれぞれ、Ｅｘ：３７０ｎｍ、Ｅｍ：４４６ｎｍであった。
図１、図４及び図５に示すように、水の放射線分解生成物により、励起光による蛍光特性が変化する化合物（Ａ）、ケイ酸塩（Ｂ）、有機酸塩構造又は有機酸アニオン構造を有する水溶性有機高分子（Ｃ）及びケイ酸塩（Ｂ）の分散剤（Ｄ）を含む本発明の放射線測定用ゾル又はゲルは、従来のゲル線量計で広く使用されているゼラチンに比べて、放射線照射に対して優れた感度を有し、かつ吸収線量に対する蛍光強度増加量において、高い線形性を有することが明らかである。【００６６】
［実施例１５：放射線線量計の製造］
実施例１で用いたクマリン−３−カルボン酸の替りに、蛍光色素として、２，５−ジフェニルオキサゾールを用いた以外は、実施例１と同様の操作で、ラポナイトＸＬＧと蛍光色素との最終濃度がそれぞれ１．５ｗｔ％と０．５μＭの１００ｍＬの混合物を得た。得られた混合物を分光測定用セルに充填し、照射試験用の試料を得た。【００６７】
［実施例１６：放射線照射試験］
実施例１５で得られた試料にＸ線を照射し、分光蛍光光度計により蛍光強度を評価した。その結果を図６に示す。
図６は放射線照射による蛍光強度の減少量の線量依存性を示す。
なお、分光蛍光光度計の測定条件は、Ｅｘ：３１０ｎｍ、Ｅｍ：３７８ｎｍ、スリット幅  励起側：２．５ｎｍ、蛍光側：５ｎｍ、ホトマル電圧：７００Ｖであった。
図６に示すように、蛍光色素である２，５−ジフェニルオキサゾールにおいて、吸収線量に比例して蛍光強度が減少した。【００６８】
［実施例１７：放射線線量計の製造］
実施例１で用いたクマリン−３−カルボン酸の替りに、蛍光色素として、ローダミン６Ｇを用いた以外は、実施例１と同様の操作で、ラポナイトＸＬＧと蛍光色素との最終濃度がそれぞれ２．５ｗｔ％と１μＭの１００ｍＬの混合物を得た。得られた混合物を分光測定用セルに充填し、照射試験用の試料を得た。【００６９】
［実施例１８：放射線線量計の製造］
実施例１で用いたクマリン−３−カルボン酸の替りに、７−ジエチルアミノ−４−メチルクマリンを用いた以外は、実施例１と同様の操作で、ラポナイトＸＬＧと蛍光プローブとの最終濃度がそれぞれ２．５ｗｔ％と１μＭの１００ｍＬの混合物を得た。得られた混合物を分光測定用セルに充填し、照射試験用の試料を得た。【００７０】
［実施例１９：拡散評価試験］
本発明の放射線線量計において、放射線照射による化合物（Ａ）由来の化合物の拡散状況を確認するため、実施例１７で得られた試料については放射線照射１ヶ月後のものを、実施例１８で得られた試料については放射線照射２日後のものをそれぞれ撮影した。その結果を図７に示す［図７中（ａ）は実施例１７における放射線照射１ヶ月後の試料、（ｂ）実施例１８における放射線照射２日後の試料］。
なお、実施例１７で得られた試料に対する放射線量は１４０Ｇｙであり、実施例１８で得られた試料に対する放射線量は１００Ｇｙであった。また撮影はいずれも暗箱中に放射線照射後の試料を置き、３６５ｎｍ  ＬＥＤライトを利用して行った。
図７に示すように、実施例１７及び実施例１８の試料それぞれについて、放射線照射によるコントラストは放射線照射後も維持されており、放射線照射による化合物（Ａ）由来の化合物の拡散が抑制されていることを確認できた。【００７１】
［実施例２０：放射線線量計の製造］
超純水２４．０ｇに実施例１２で作製した蛍光プローブ水溶液４．０ｇ及び実施例１２で作製した１．０ｗｔ％ポリアクリル酸ナトリウム部分中和物水溶液６．０ｇを加え攪拌した後、実施例１２で作製した３．０ｗｔ％ラポナイトＸＬＧ分散液６．０ｇを加え、均一になるまで撹拌し、４０ｍＬの混合物を得た。得られた混合物を分光測定セル（１×１×４ｃｍの四面透明）に充填し、照射試験用の試料を得た。【００７２】
［実施例２１：放射線線量計の製造］
超純水２０．０ｇに実施例１２で作製した蛍光プローブ水溶液４．０ｇ及び実施例１２で作製した１．０ｗｔ％ポリアクリル酸ナトリウム部分中和物水溶液８．０ｇを加え攪拌した後、実施例１２で作製した３．０ｗｔ％ラポナイトＸＬＧ分散液８．０ｇを加え、均一になるまで撹拌し、４０ｍＬの混合物を得た。得られた混合物を分光測定セル（１×１×４ｃｍの四面透明）に充填し、照射試験用の試料を得た。【００７３】
［実施例２２：放射線照射試験］
実施例２０及び実施例２１で得られた各試料に放射線（Ｘ線）を照射し、分光蛍光光度計により蛍光強度を評価した。その結果を図８に示す。
図８はポリアクリル酸ナトリウム部分中和物の濃度を１５ｗｔ％又は２０ｗｔ％に変化させた場合の蛍光強度の線量依存性を示す。実施例２０及び実施例２１で得られた放射線線量計の蛍光スペクトルの最大波長４４６．８ｎｍ近辺の値を読み取り、放射線照射による蛍光強度の増加量をプロットした。図８に示した結果は、同じ分光蛍光光度計の測定条件（励起波長：２７０．０ｎｍ、スリット幅  励起側：５．０ｎｍ、蛍光側：５．０ｎｍ、ホトマル電圧：７００Ｖ）で得られた試験結果であり、それぞれの傾きの違いが感度特性の違いを意味する。
図１及び図８に示すように、ポリアクリル酸ナトリウム部分中和物を添加した本発明の放射線測定用ゾル又はゲルは、従来のゲル線量計で広く使用されているゼラチンに比べて、放射線照射に対して優れた感度を有し、かつ吸収線量に対する蛍光強度増加量において、高い線形性を有することが明らかである。【００７４】
［実施例２３：放射線線量測定ゾル又はゲルを放射線線量の計測材料として備える放射線線量計の製造］
実施例１で用いたクマリン−３−カルボン酸の替りに、蛍光プローブとしてジヒドロローダミン１２３塩酸塩（富士フィルム和光純薬製、以下ＤＨＲともいう）を使用した以外は、実施例１と同様の操作で、ラポナイトＸＬＧとＤＨＲとの最終濃度が、１．５ｗｔ％と０．１ｍＭの混合物を得た。得られた混合物を５ｍＬのバイアル及び分光測定用セルに夫々充填し、照射試験用の試料を得た。【００７５】
［実施例２４：放射線線量測定ゾル又はゲルを放射線線量の計測材料として備える放射線線量計の製造］
実施例１で用いたクマリン−３−カルボン酸の替りに、蛍光プローブとしてジヒドロローダミン塩酸塩（ＤＨＲ）を使用した以外は、実施例１と同様の操作で、ラポナイトＸＬＧとＤＨＲとの最終濃度が、２．５ｗｔ％と０．１ｍＭの混合物を得た。得られた混合物を分光測定用セル及び２Ｄ分布解析用容器（１００ｍｍ×１００ｍｍ×５ｍｍ）に夫々充填し、照射試験用の試料を得た。【００７６】
［実施例２５：放射線照射試験］
実施例２３及び実施例２４で得られた各試料に放射線（Ｘ線）を照射し、分光蛍光光度計により蛍光強度を評価した。その結果を図９に示す。
図９は蛍光プロープ（ＤＨＲ）を用い、ケイ酸塩（ラポナイトＸＬＧ）の濃度を１．５ｗｔ％又は２．５ｗｔ％に変化させた場合の蛍光強度の線量依存性を示す。実施例２３及び実施例２４で得られた放射線線量計の蛍光スペクトルの最大波長５３９ｎｍ近辺の値を読み取り、放射線照射による蛍光強度の増加量をプロットした。図９に示した結果は、同じ分光蛍光光度計の測定条件（励起波長：４８０．０ｎｍ、スリット幅  励起側：１．０ｎｍ、蛍光側：２０．０ｎｍ、ホトマル電圧：７００Ｖ）で得られた試験結果であり、それぞれの傾きの違いが感度特性の違いを意味する。
図９に示すように、本発明の放射線測定用ゾル又はゲルは、放射線照射に対して優れた感度を有し、かつ吸収線量に対する蛍光強度増加量において、高い線形性を有することが明らかである。
また、図９に示す様に、本発明の放射線測定用ゾル又はゲルは、ゲル化剤の濃度によらず、放射線測定用ゾル又はゲルとして使用できることが明らかである。【００７７】
［実施例２６：放射線照射試験］
実施例２４で得られた２Ｄ分布解析用容器に充填した試料に放射線（Ｘ線）を照射し、蛍光ゲルスキャナー（パシフィックイメージエレクトロニクス社製、型番：Ｇｌｉｔｅ  ９００  ＢＷ）により蛍光強度を評価した。その結果を図１０及び図１１に示す。図１０はＸ線照射後に蛍光ゲルスキャナーから得られる画像である。図１１は、蛍光ゲルスキャナーによりＸ線照射した試料の照射領域毎の蛍光強度の平均値を読み取り、放射線照射量による蛍光強度の増加量をプロットしたものである。図１１に示すように、本発明の放射線測定用ゾル又はゲルは、２次元画像においても放射線照射に対して優れた感度を有し、かつ吸収線量に対する蛍光強度増加量において、高い線形性を有することが明らかである。【００７８】
［実施例２７：拡散評価試験］
本発明の放射線線量計において、放射線照射による化合物（Ａ）由来の化合物の拡散状況を確認するため、実施例２４で得られた分光測定用セルに充填した試料について放射線照射７３日後のものを撮影した。その結果を図１２に示す。
試料に対して放射線量７Ｇｙでキャップ側上部半分に照射を行った。また、撮影は蛍光ゲルスキャナーを利用して行った。
図１２に示すように、実施例２４の試料について、放射線照射による照射領域と未照射領域の境界線（コントラスト）は放射線照射後も維持されており、時間と共に化合物（Ａ）の拡散は抑制されており、化合物（Ａ）の拡散の影響は無視できることがわかる。【００７９】
［実施例２８：放射線照射試験（分光光度計による読み取り）］
実施例２３で得られた試料に放射線（Ｘ線）を照射し、分光光度計により吸光度を評価した。その結果を図１３に示す。
図１３は放射線照射した試料の４００ｎｍ乃至６００ｎｍの波長の吸光度を分光光度計により測定し、最大吸光度５１１ｎｍ付近の値を読み取り、放射線照射量による吸光度の増加量をプロットした。
図１３に示す様に、本発明の放射線測定用ゾル又はゲルの吸光度は、放射線量に比例して増加しており、光吸収測定においても定量可能であることが明らかである。つまり、本発明の放射線測定用ゾル又はゲルは、例えば光ＣＴ装置用の放射線線量計としても用いることができる。
【図１】
2019069853.tif 000004
【図２】
2019069853.tif 000005
【図３】
2019069853.tif 000006
【図４】
2019069853.tif 000007
【図５】
2019069853.tif 000008
【図６】
2019069853.tif 000009
【図７】
2019069853.tif 000010
【図８】
2019069853.tif 000011
【図９】
2019069853.tif 000012
【図１０】
2019069853.tif 000013
【図１１】
2019069853.tif 000014
【図１２】
2019069853.tif 000015
【図１３】
2019069853.tif 000016
【国際調査報告】
2019069853.tif 000017
2019069853.tif 000018
2019069853.tif 000019
2019069853.tif 000020